КОМПОЗИЦИИ ГЛАЗУРИ

2
3
2
2
3
2
1. Измельченная борсодержащая композиция, не содержащая фритту, для использования в производстве глазури, где композицию получают с помощью способа, который включает в себя нагревание до температуры, достаточно высокой, чтобы происходил отжиг, но недостаточной для образования гомогенного расплава смеси, содержащей компоненты, способные, в условиях нагревания, к образованию оксидов BO, SiO, AlO, NaO и необязательно CaO в пропорциях, таких что относительные массовые проценты указанных оксидов, рассчитанные на основе общего веса указанных оксидов, соответствуют приведенным ниже:
2
3
от 10 до 18% BO,
2
от 40 до 65% SiO,
2
3
от 17 до 32% AlO,
2
от 4 до 9% NaO и
от 0 до 10% CaO, и
затем измельчение полученной композиции.
2. Композиция по п.1, указанные относительные количества указанных оксидов соответствуют приведенным ниже:
2
3
от 10 до 13% BO,
2
от 50 до 65% SiO,
2
3
от 17 до 24% AlO,
2
от 5 до 7% NaO и
от 4 до 7% CaO.
3. Композиция по п.1 или 2, в которой используют в качестве стартовых веществ, по массе, рассчитанные на основе общей массы указанные компоненты:
Борат натрия от 10 до 30%,
Кварц от 20 до 30%,
Каолин от 30 до 50%,
Волластонит от 7,5 до 15%.
4. Композиция по п.1 или 2, в которой указанную смесь нагревают от 1050 до 1250°С.
5. Способ приготовления борсодержащей композиции для использования в композиции глазури, который включает
2
3
2
2
3
2
нагревание до температуры, достаточно высокой, чтобы происходил отжиг, но недостаточной для образования гомогенного расплава композиции в форме частиц, содержащей смесь компонентов, способных, в условиях нагревания, к образованию оксидов BO, SiO, AlO, NaO и необязательно CaO в пропорциях, таких что относительные массовые проценты указанных оксидов, рассчитанные на основе общего веса указанных оксидов, соответствуют приведенным ниже:
2
3
от 10 до 18% BO,
2
от 40 до 65% SiO,
2
3
от 17 до 32% AlO,
2
от 4 до 9% NaO и
от 0 до 10% CaO, и
затем измельчение полученной композиции.
6. Способ по п.5, указанные относительные количества указанных оксидов соответствуют приведенным ниже:
2
3
от 10 до 13% BO,
2
от 50 до 65% SiO,
2
3
от 17 до 24% AlO,
2
от 5 до 7% NaO и
от 4 до 7% CaO.
7. Способ по п.5 или 6, в котором используют в качестве стартовых веществ, по массе, рассчитанные на основе общей массы указанные компоненты:
Борат натрия от 10 до 30%,
Кварц от 20 до 30%,
Каолин от 30 до 50%,
Волластонит от 7,5 до 15%.
8. Способ по любому из пп.5-6, в котором указанную смесь нагревают от 1050 до 1250°С.
9. Борсодержащая композиция для использования при производстве глазури, приготовленная с помощью способа, указанного в любом из пп.5-8.
10. Композиция глазури, которая содержит борсодержащую композицию, как указано в любом пп.1-4 и 9.
11. Композиция глазури по п.10, которая также содержит фритту, не содержащую бор.
12. Использование борсодержащей композиции, как указано в любом из пп.1-4 и 9, в композиции глазури.
13. Способ глазурирования керамического изделия, который включает нанесение на поверхность керамического изделия композиции глазури, как указано в п.10 или 11, и отжиг керамического изделия.
14. Керамическое изделие, глазурированное способом, указанным в п.13.